(57)【要約】【課題】  酸化物超電導線材内で超電導結晶が高度に配向化された組織と、均一な超電導フィラメント形状を実現し、それによって高い臨界電流値を有する酸化物超電導線材が製造できる方法を提供する。【解決手段】  本発明は、（Ｂｉ，Ｐｂ）２２２３超電導体の前駆体粉末を金属管に充填する工程と、前記前駆体粉末が充填された金属管を塑性加工する工程と、前記塑性加工工程後の線材を熱処理する熱処理工程とを備えた酸化物超電導線材の製造方法であって、該前駆体粉末を板状に圧縮成形した後、板状前駆体粉末を金属管に充填することを特徴とし高臨界電流値化を図る。【選択図】      図８
2008147012.tif 000002
【特許請求の範囲】
【請求項１】
（Ｂｉ，Ｐｂ）２２２３超電導体の前駆体粉末を金属管に充填する工程と、
前記前駆体粉末が充填された金属管を塑性加工する工程と、
前記塑性加工工程後の線材を熱処理する熱処理工程とを備えた酸化物超電導線材の製造方法であって、
前記前駆体粉末を板状に圧縮成形した後、該板状前駆体粉末を金属管に充填することを特徴とする酸化物超電導線材の製造方法。
【請求項２】
前記板状前駆体に含まれる超電導結晶のａ−ｂ面方向が金属管の長手方向にそろうように、該板状前駆体粉末を金属管に充填することを特徴とする請求項１に記載の酸化物超電導線材の製造方法。
【請求項３】
前記圧縮成型は圧延によって行われることを特徴とする請求項１または請求項２に記載の酸化物超電導線材の製造方法。
【請求項４】
前記圧縮成形された前駆体粉末を熱処理した後、金属管に充填することを特徴とする請求項１ないし請求項３のいずれかに記載の酸化物超電導線材の製造方法。
【請求項５】
前記（Ｂｉ，Ｐｂ）２２２３超電導体の前駆体粉末は、正方晶Ｂｉ２２１２相が主相であることを特徴とする請求項１ないし請求項４のいずれかに記載の酸化物超電導線材の製造方法。
【請求項６】
請求項１から請求項５までのいずれかに記載の製造方法により製造された酸化物超電導線材を導体として含む超電導機器。
【発明の詳細な説明】
【技術分野】
【０００１】
本発明は、超電導ケーブル、超電導コイル、超電導変圧器、超電導電力貯蔵装置等の超電導応用機器に用いられる（Ｂｉ，Ｐｂ）2Ｓｒ2Ｃａ2Ｃｕ3Ｏ10±δ（δは０．１程度の数：以下（Ｂｉ，Ｐｂ）２２２３とする）相を含む酸化物超電導線材の製造方法に関し、詳しくは（Ｂｉ，Ｐｂ）２２２３超電導線材の臨界電流値向上を目的とする酸化物超電導線材の製造方法に関する。
【背景技術】
【０００２】
金属シース法で作製された（Ｂｉ，Ｐｂ）２２２３相を主成分とする酸化物超電導線材は高い臨界温度を持ちかつ、液体窒素温度等の比較的簡単な冷却下でも高い臨界電流値を示す有用な線材である（たとえば、非特許文献１を参照）。それゆえ更なる性能（臨界電流値）の向上が実現すれば、より実用に供される範囲が広がる。
【０００３】
また上記（Ｂｉ，Ｐｂ）２２２３超電導材線材を使用することによって、従来の常伝導導体を用いるよりはるかにエネルギー損失を低減することが可能であると考えられている。そのため（Ｂｉ，Ｐｂ）２２２３超電導材線材を導体として用いた超電導ケーブル、超電導コイル、超電導変圧器、超電導電力貯蔵装置等の超電導応用機器開発も同時に進められている。
【０００４】
超電導線材の臨界電流値を上げる方法としては、（Ｂｉ，Ｐｂ）２２２３系超電導線材を加圧された雰囲気下において焼結する方法が採用されている（特許文献１および非特許文献１を参照）。これにより液体窒素温度での臨界電流値は約１００Ａから１２０Ａ級に向上している。
【特許文献１】特開２００２−０９３２５２号公報
【非特許文献１】ＳＥＩテクニカルレビュー、２００４年３月  第１６４号  ｐ３６−４２
【発明の開示】
【発明が解決しようとする課題】
【０００５】
上記の技術によっても、臨界電流値向上の効果は認められる。しかしながら、今後の市場からのニーズを考えれば、さらなる臨界電流値の増大が望まれる。そこで本発明はより臨界電流値の高い酸化物超電導線材の製造方法を提供することを目的とする。
【課題を解決するための手段】
【０００６】
本発明者らは、（Ｂｉ，Ｐｂ）２２２３線材の製造工程中における前駆体粉末の形態に特徴をもたせることによって、臨界電流値を向上させる超電導線材の製造方法を見出した。具体的には以下のとおりである。
【０００７】
本発明は、（Ｂｉ，Ｐｂ）２２２３超電導体の前駆体粉末を金属管に充填する工程と、前記前駆体粉末が充填された金属管を塑性加工する工程と、前記塑性加工工程後の線材を熱処理する熱処理工程とを備えた酸化物超電導線材の製造方法であって、該前駆体粉末を板状に圧縮成形した後、板状前駆体粉末を金属管に充填することを特徴とする酸化物超電導線材の製造方法である。
【０００８】
本発明において、前記板状前駆体に含まれる超電導結晶のａ−ｂ面方向が金属管の長手方向にそろうように、該板状前駆体粉末を金属管に充填することが好ましい。
【０００９】
本発明において、前記圧縮成型は圧延によって行われることが好ましい。
【００１０】
また本発明において、前記圧縮成形された前駆体粉末を熱処理した後、金属管に充填することが好ましい。
【００１１】
本発明において、前記（Ｂｉ，Ｐｂ）２２２３超電導体の前駆体粉末は、正方晶Ｂｉ２２１２相が主相であることが好ましい。
【００１２】
また本発明は、上記のいずれかに記載の製造方法により製造された酸化物超電導線材を導体として含む超電導機器である。
【発明の効果】
【００１３】
本発明の製造方法によれば、高い臨界電流値を有する（Ｂｉ，Ｐｂ）２２２３酸化物超電導線材を得ることができる。また本発明の酸化物超電導線材を導体として用いることにより、高性能な超電導ケーブル、超電導コイル、超電導変圧器、超電導電力貯蔵装置等の超電導機器を実現できる。
【発明を実施するための最良の形態】
【００１４】
（実施の形態）
図１は、酸化物超電導線材の構成を模式的に示す部分断面斜視図である。図１を参照して、例えば、多芯線の酸化物超電導線材について説明する。酸化物超電導線材１１は、長手方向に伸びる複数本の酸化物超電導体フィラメント１２と、それらを被覆するシース部１３とを有している。複数本の酸化物超電導体フィラメント１２の各々の材質は、Ｂｉ−Ｐｂ−Ｓｒ−Ｃａ−Ｃｕ−Ｏ系の組成が好ましく、特に（Ｂｉ，Ｐｂ）：Ｓｒ：Ｃａ：Ｃｕの原子比がほぼ２：２：２：３の比率で近似して表される（Ｂｉ，Ｐｂ）２２２３相を含む材質が最適である。シース部１３の材質は、例えば銀や銀合金等の金属から構成される。
【００１５】
次に、上記の酸化物超電導線材の製造方法について説明する。
【００１６】
図２は、本発明の実施の形態における酸化物超電導線材の製造工程を示すフロー図である。また図３〜７は、図２の各工程を示す図である。
【００１７】
図２および図３を参照して、まず、酸化物超電導体の前駆体粉末３１を金属管３４に充填する（ステップＳ１）。この酸化物超電導体の前駆体粉末３１は、たとえば（Ｂｉ，Ｐｂ）2Ｓｒ2Ｃａ1Ｃｕ2Ｏ8±δ（δは０．１に近い数：以下（Ｂｉ，Ｐｂ）２２１２と呼ぶ）相やＢｉ2Ｓｒ2Ｃａ1Ｃｕ2Ｏ8±δ（δは０．１に近い数：以下Ｂｉ２２１２と呼ぶ）相を主相とし、（Ｂｉ，Ｐｂ）２２２３相等の超電導相３２、アルカリ土類酸化物（例えば、（Ｃａ，Ｓｒ）ＣｕＯ2、（Ｃａ，Ｓｒ）2ＣｕＯ3、（Ｃａ，Ｓｒ）14Ｃｕ24Ｏ41等）、Ｐｂ酸化物（例えば、Ｃａ2ＰｂＯ4、（Ｂｉ，Ｐｂ）3Ｓｒ2Ｃａ2Ｃｕ1Ｏz）等の非超電導相３３を含む材質よりなっている。なお、金属管３４としては銀や銀合金を用いることが好ましい。これは前駆体粉末と金属管が反応して化合物を形成することによる、前駆体粉末の組成ずれを防ぐためである。本発明はこの充填時における前駆体粉末の形態に特徴を持たせたものである。この特徴、効果については後述する。
【００１８】
次に、図２および図４に示すように、上記前駆体粉末が充填された金属管４１を所望の直径まで伸線加工し、前駆体４２を芯材として銀などの金属に被覆された単芯線４３を作製する（ステップＳ２）。
【００１９】
次に、図２および図５に示すように、この単芯線５１を多数束ねて、例えば銀等からなる金属管５２内に嵌合する（多芯嵌合：ステップＳ３）。これにより、前駆体粉末を芯材として多数有する多芯構造材が得られる。
【００２０】
次に、図２および図６に示すように、多芯構造材６１を所望の直径まで伸線加工し、前駆体粉末６２が金属シース部６３に埋め込まれ、断面形状が円状あるいは多角形状の等方的多芯母線６４を作製する（ステップＳ４）。これにより、酸化物超電導線材の前駆体粉末６２を金属で被覆した形態を有する等方的多芯母線６４が得られる。
【００２１】
次に、図２および図７に示すように、この等方的多芯母線７１を圧延する（１次圧延：ステップＳ５）。これによりテープ状前駆体線材７２が得られる。
【００２２】
次に、テープ状前駆体線材を熱処理する（１次熱処理：ステップＳ６）。この熱処理は、たとえば大気圧下、または１ＭＰａ以上５０ＭＰａ以下の加圧雰囲気において約８３０℃の温度で行われる。熱処理によって前駆体粉末から目的とする（Ｂｉ，Ｐｂ）２２２３超電導相が生成される。
【００２３】
その後、再び線材を圧延する（２次圧延：ステップＳ７）。このように、２次圧延を行うことにより、1次熱処理で生じたボイドが除去される。
【００２４】
続いて、例えば８３０℃の温度で線材を熱処理する（２次熱処理：ステップＳ８）。このときも、大気圧下、または加圧雰囲気で熱処理する。以上の製造工程により、図１に示す酸化物超電導線材が得られる。
【００２５】
以下、本発明の特徴であるステップＳ１における前駆体粉末について詳細を記す。酸化物超電導線材において高臨界電流密度化を図るには超電導結晶粒の高度な配向化が重要である。そのためにステップＳ６の圧延が施される。これは線材を一軸方向に変形させテープ状にし、（Ｂｉ，Ｐｂ）２２２３超電導結晶のａ−ｂ面方向をテープ面と平行になるよう配向させるものである。上記のよう圧延工程によって大半の超電導結晶粒を配向化させることは可能であるが、圧延による外力が働きにくい各フィラメント内の金属被覆から離れた中央部結晶粒は、配向化が不十分であることが多い。これを解消するには伸線加工時に配向化させるか、あるいはその前段階である充填時から配向している前駆体粉末を用いればフィラメント中央部も配向しやすい。
【００２６】
そこで本発明のように、前駆体粉末を板状に圧縮成形すれば、伸線加工によって配向化されやすい形態で前駆体粉末を充填することが可能となる。圧縮成形方法として、一軸方向のプレス加工や、圧延加工を用いることにより板状の前駆体粉末が得られる。板の厚さは１ｍｍ程度以下が好ましい。厚さを１ｍｍ程度以下に設定するのは、線材圧延時の効果と同じように中央部まで配向させた形態を得やすくするためである。このような形態において板状前駆体粉末内では（Ｂｉ，Ｐｂ）２２１２やＢｉ２２１２結晶粒がそのａ−ｂ面方向を板面と平行になるよう配向し存在している。板厚が大きすぎると中央部まで配向させることが難しくなる。
【００２７】
図８は本発明の前駆体成型から充填までの工程を模式的にあらわした図である。超電導相３２と非超電導相３３を含む前駆体粉末３１を圧延ロール８１間にとおし、板状前駆体８２を得る。この板状前駆体８２をそのまま金属管に充填できるならそのまま使用してもよいし、分割して板状チップ８３として使用してもよい。この際、充填される板状前駆体８２あるいは板状チップ８３は板厚より長い方向（以下、長手方向という）が存在する形状であることが重要である。この長手方向に超電導結晶のａ−ｂ面方向が向いている。板状にされた前駆体の内部構造は後に説明する。
【００２８】
図９は板状にされた前駆体粉末内部の様子を模式的にあらわした部分断面斜視図である。図９中破線は板状前駆体８２、板状チップ８３の輪郭を表した線である。また断面部は超電導相３２が配向している様子や、非超電導相３３が認識しやすいように隙間を空けて描写されているが、実際は隙間無く詰まっている。図９に表されるように板状前駆体８２内および板状チップ８３内では超電導相３２のａ−ｂ面方向が板面と略平行になるよう配向している。
【００２９】
以下に板状に成型された前駆体粉末を金属管に充填する効果を記す。まず圧縮成型されているので充填時の密度がある程度高くなる。板状にされた前駆体粉末は数ｍｍ角、厚さ１ｍｍ程度に解砕し充填する。このように充填した場合、板状前駆体間にある程度隙間ができてしまうが、板状に圧縮しない前駆体粉末を充填するよりは密度を高くできる。圧縮しない前駆体粉末を充填する場合、限界値のほぼ２０％までしか密度を上げられない。本方法によれば３０％から４０％まで高めることができる。
【００３０】
この隙間を有していることが、伸線加工における配向化を促すひとつの要因となる。図１０は伸線加工において配向化する様子を模式的にあらわした図である。前記したように伸線加工によって隙間を埋めるように前駆体粉末が流動し密度が上がっていく。伸線加工時に、金属管３４内の板状前駆体８２には、縮径が行われるダイス１０１部を通過する際に、外周部から中心方向に向いた外力がかかる。よって板状前駆体８２はその長さ方向が外力方向と垂直（伸線方向とは平行）になるよう倒れていく。すなわち板状前駆体８２内の超電導結晶のａ−ｂ面方向が伸線された線材の長手方向と平行になるように加工される。このような効果は前駆体が板状でありかつ、板厚より長い方向が存在する形状であることから誘発されるものである。
【００３１】
より好ましい充填方法は、板状前駆体に含まれる超電導結晶（（Ｂｉ，Ｐｂ）２２１２やＢｉ２２１２の結晶）のａ−ｂ面方向が充填時から金属管の長手方向にそろうように、板状前駆体を金属管に充填することである。上記のようにすれば充填段階から配向化された状態が得られ、より効果的である。以下にその充填方法の一例を説明する。
【００３２】
図１１は充填時に板状前駆体に含まれる超電導結晶のａ−ｂ面方向を揃えるための前駆体成型から充填までの工程を模式的にあらわした図である。超電導相３２と非超電導相３３を含む前駆体粉末３１を圧延ロール８１間にとおし、板状前駆体８２を得る。この板状前駆体８２をそのまま使用してもよいし、分割して板状チップ８３として使用してもよい。この際、充填される板状前駆体８２あるいは板状チップ８３は板厚より長く、かつ充填する金属管３４の内径の２倍以上の長さを持つ方向が存在する形状であることが重要である。上記のように形成された板状前駆体８２や板状チップ８３は金属管内径の２倍以上の大きさをもつので、金属管３４内で板状前駆体８２や板状チップ８３の長手方向は、金属管３４の長手方向とほぼ同じ方向をむくことになる。なお板状前駆体８２や板状チップ８３の長手方向が金属管３４内で倒れないように充填できる方法であれば、充填方法は上記に限らない。
【００３３】
本発明によれば、伸線加工時あるいは充填時から前駆体が配向した金属管を得ることができるので、超電導線材内の結晶をより配向化させることができ高い臨界電流値をもつ超電導線材が実現できる。
【００３４】
本発明によれば伸線加工後にも配向化された金属管が得られることで別の効果も生じる。つまり圧延加工を施さなくてもある程度高い臨界電流値が得られることにある。前記したように、従来法では前駆体粉末中の結晶粒を配向化させるために圧延加工を施す。圧延加工を行うことで線材の最終断面形状は略テープ状、略矩形状にならざるを得ない。しかしながらテープ状線材では、複数本撚り合わせて螺旋状に集合する導体（ツイスト導体）を形成する等には不向きである。よって円形、六角形等の等方的な断面形状を有する線材が有効な場合もある。そこで本発明を利用すれば、比較的高い臨界電流値を持つ断面が円形、六角形等の等方的形状をもつ線材を製造できる。
【００３５】
前駆体粉末の板状への圧縮成形は圧延加工がより適している。これは圧延時におけるロールギャップを設定すれば常に同じ厚さの板状前駆体が得られ、分割時に一定の大きさの板状チップを作製できるからである。一定の大きさを持つことでより板状チップの方向を揃えやすい充填が可能になる。
【００３６】
さらに配向度を上げるには、板状前駆体を熱処理することが効果的である。板状前駆体を７００℃から８００℃程度の温度で、酸素が含まれる雰囲気下で１から５時間程度熱処理すると、前駆体内に含まれる（Ｂｉ，Ｐｂ）２２１２やＢｉ２２１２結晶粒が肥大化する。このような肥大化した結晶粒は塑性加工によって、より線材長手方向にａ−ｂ面方向を向けて倒れやすい。
【００３７】
さらには、前駆体粉末を構成する成分により、この熱処理での結晶粒の成長度合いが影響を受ける。充填される前駆体粉末中には、斜方晶である（Ｂｉ，Ｐｂ）２２１２相と正方晶であるＢｉ２２１２相の２つの２２１２相が混在する。これらの割合は前駆体粉末を作製する段階で調整できる。Ｂｉ２２１２相は周りに存在するＰｂ化合物からＰｂを吸収し、（Ｂｉ，Ｐｂ）２２１２相にかわることができる。この反応がおこる際に、Ｂｉ２２１２相から非常に大きな（Ｂｉ，Ｐｂ）２２１２相が生成されやすい。よって前駆体粉末は、正方晶Ｂｉ２２１２相が主相であることが好ましく、それに対して熱処理を施すとより効果的である。
【００３８】
上記のようにして、配向化された前駆体粉末を金属管に充填することにより、伸線加工や、圧延加工の塑性加工後においても高度な配向化組織と均一なフィラメント形状を有する等方的多芯母線やテープ状前駆体線材が得られる。この高度に配向化された線材をベースにステップＳ６以降の熱処理工程を行うと、高い臨界電流値を有する超電導線材を製造することができる。
【００３９】
また本発明にかかる超電導機器は、上記のような臨界電流値の高い超電導線材から構成されるため、優れた超電導特性を有する。ここで、超電導機器は、上記超電導線材を含むものであれば特に制限なく、超電導ケーブル、超電導コイル、超電導マグネット、超電導変圧器、超電導電力貯蔵装置などが挙げられる。例えば、交流用途で使用される超電導ケーブルや、超電導変圧器では臨界電流値の向上により、運転電流値における損失が減少する。一方、超電導マグネットや超電導電力貯蔵装置のような直流使用が主な機器は、最大発生磁場や最大蓄積エネルギーが大幅に増大する。
【００４０】
図１２は一例としての超電導ケーブルの内部構造を示す斜視図である。フォーマー１２１の周りに本発明にかかる酸化物超電導線材１２７が螺旋状に巻きつけられ、導体層１２２を形成している。その外には絶縁層１２３を配し、その外周に酸化物超電導線材１２７が螺旋状に巻きつけられ磁気シールド層１２４を形成する。それらは断熱層１２５で覆われ、外管１２６に収容される。
【００４１】
図１３は代表的な超電導マグネットの例を示す模式図である。本発明にかかる酸化物超電導線材をパンケーキ状に巻き、コイル１３１を形成する。そのコイル１３１を目的に応じて複数個、電気的に接続する。これらに電極１３２から電流を通電するとコイル１３１内に磁場が発生する。また、電極１３２間を酸化物超電導線材で作製された永久電流スイッチ１３３で結合し、目的の磁場まで励磁したのち永久電流スイッチ１３３をＯＮにすれば、コイル１３１−永久電流スイッチ１３３のループ内に永久電流が流れる。この電流は減衰することがほとんどなく磁場としてエネルギーを貯蔵できる。必要に応じて、永久電流スイッチ１３３をＯＦＦにして、電極１３２側へ電流が流れるようにすれば、電流が取り出せる。このように使用すれば超電導電力貯蔵装置として利用できる。
【００４２】
図１４は代表的な超電導変圧器の例を示す模式図である。鉄等でできたコア１４５を介して一次側超電導コイル１４１、二次側超電導コイル１４２が磁気的に結合されている。一次側超電導コイル１４１には一次側電極１４３から交流電流が与えられる。その交流電流によって一次側超電導コイル１４１に交流磁場が発生し、コア１４５を通じて二次側超電導コイル１４２内にも磁場が誘起される。その誘起した交流磁場に誘導され二次側超電導コイル１４２に交流電圧が発生し、それを二次側電極１４４で取り出す。一次側超電導コイル１４１と二次側超電導コイル１４４のターン数を変えておくことで、一次側と異なる電圧を二次側で発生させることが可能である。
【実施例】
【００４３】
（実施例）
以下、実施例に基づき、本発明をさらに具体的に説明する。
【００４４】
原料粉末（Ｂｉ2Ｏ3，ＰｂＯ，ＳｒＣＯ3，ＣａＣＯ3，ＣｕＯ）をＢｉ：Ｐｂ：Ｓｒ：Ｃａ：Ｃｕ＝１．８：０．３：１．９：２．０：３．０の比率で混合し、大気中で７００℃×８時間の熱処理、粉砕、８００℃×１０時間の熱処理、粉砕、８２０℃×４時間の熱処理、粉砕の処理を施し前駆体粉末を得る。また、5種類の原料粉末が溶解した硝酸水溶液を、加熱された炉内に噴射することにより、金属硝酸塩水溶液の粒子の水分が蒸発し、硝酸塩の熱分解、そして金属酸化物同士の反応、合成を瞬時に起こさせる噴霧熱分解法で前駆体粉末を作製することもできる。こうして作製された前駆体粉末は、Ｂｉ２２１２相が主体となった粉末である。また一部は熱処理条件を変更し、（Ｂｉ，Ｐｂ）２２１２相が主相となった前駆体粉末を得る。
【００４５】
Ｂｉ２２１２相が主相となった前駆体粉末を２グループに分け、ひとつはそのまま圧縮成形をせず使用する（前駆体１：比較例）。もう一方はロール圧延成形を施し、厚さ約１．０ｍｍの板状に押し固めた後、一部は長さ５ｍｍ×幅２〜５ｍｍ程度の大きさを持つ板状チップに分割して使用する（前駆体２：実施例）。残りは長さ５０ｍｍ×幅２〜５ｍｍ程度の大きさを持つ板状チップに分割して使用する（前駆体３：実施例）。さらに前駆体３の一部に温度７６０℃、全圧１気圧（０．１ＭＰａ）、酸素分圧０．０００１ＭＰａの条件下で２時間の熱処理を施し使用する（前駆体４：実施例）。（Ｂｉ，Ｐｂ）２２１２相が主相となった前駆体粉末は、上記前駆体４と同じ工程を施し使用する（前駆体５：実施例）。
【００４６】
上記により作製された各前駆体をそれぞれ外径２５ｍｍ、内径２２ｍｍの銀パイプに充填する。前駆体２は特に板状チップの向きを揃えず充填し、前駆体３、４、５は各チップの長手方向が金属管の長手方向に揃うように充填する。この段階でそれぞれ前駆体粉末がどれだけ充填されたかを知るために銀パイプの重量を測定し、銀パイプの内容積から充填密度を算出する。その結果を表１に示す。その後、充填された銀パイプを直径２．４ｍｍまで伸線して単芯線を作製する。この単芯線を５５本束ねて外径２５ｍｍ、内径２２ｍｍの銀パイプに挿入し、直径１．５ｍｍまで伸線し、多芯（５５芯）線材とする。このようにして異なる前駆体が充填された５種の線材を得る。（線材１：前駆体１：比較例）、（線材２：前駆体２：実施例）、（線材３：前駆体３：実施例）、（線材４：前駆体４：実施例）、（線材５：前駆体５：実施例）。
【００４７】
５種の多芯線材を圧延し、厚み０．２５ｍｍのテープ状線材に加工する。得られたテープ状線材を全圧1気圧（０．１ＭＰａ）、酸素分圧８ｋＰａの雰囲気中で８３０℃、３０時間〜５０時間の１次熱処理を施す。
【００４８】
１次熱処理後のテープ状線材を厚み０．２３ｍｍになるように再圧延する。再圧延後のテープ状線材に酸素分圧８ｋＰａを含む、全圧３０ＭＰａの加圧雰囲気下にて８３０℃、５０時間〜１００時間の２次熱処理を施す。
【００４９】
作製された線材の臨界電流値（Ｉｃ）を測定した。臨界電流値は、温度７７K、ゼロ磁場中、四端子法で電流―電圧曲線を測定し、その曲線から線材１ｃｍあたり１×１０-6Ｖの電圧を発生させる電流を臨界電流値と定義した。その結果を表１に記す。
【００５０】
また、（Ｂｉ，Ｐｂ）２２２３結晶の配向性評価として、以下の平均配向ずれ角αを測定する。平均配向ずれ角αとは、各々の（Ｂｉ，Ｐｂ）２２２３結晶のａ軸とｂ軸により形成される面と、線材のテープ面（幅×長さ方向の面）とのなす角度の平均をいう。（Ｂｉ，Ｐｂ）２２２３結晶の平均配向ずれ角αが小さいほど、（Ｂｉ，Ｐｂ）２２２３結晶の配向性が高いことを示す。（Ｂｉ，Ｐｂ）２２２３結晶の平均配向ずれ角αは、（Ｂｉ，Ｐｂ）２２２３層の（０，０，２４）面に由来する回折ピークの半価幅の１／２として算出される。αを表１に記す。
【００５１】
【表１】
2008147012.tif 000003
【００５２】
線材１（比較例）は、前駆体粉末に圧縮成型を施していない。線材２〜５（実施例）は圧縮成型が施されている。線材２〜５と線材１を比較すると、充填密度、平均配向ずれ角（α）、臨界電流値のいずれでも、線材２〜５の方が良好な結果が得られている。特に充填密度では大きな違いが現れる。線材２と線材３の比較から、金属パイプへ前駆体の向きを揃えて充填する方が高い臨界電流値を得られることがわかる。これは配向度（α）の違いに起因すると考えられる。
【００５３】
線材３と４の比較から、前駆体を熱処理する方が高い臨界電流値を得られることがわかる。これも上記と同じく配向度（α）の違いと、さらには充填密度の違いに起因すると考えられる。また同じく熱処理を施した場合でも前駆体粉末の主相を変える（線材４と５の比較）と、Ｂｉ２２１２相を主相としたほうが効果の強いことが判る。
【００５４】
今回開示された実施の形態および実施例は全ての点で例示であって制限的なものではないと考えられるべきである。本発明の範囲は、上記した説明でなく特許請求の範囲によって示され、特許請求の範囲と均等の意味および範囲内のすべての変更が含まれることが意図される。
【図面の簡単な説明】
【００５５】
【図１】酸化物超電導線材の構成を模式的に示す部分断面斜視図である。
【図２】本発明の実施の形態における酸化物超電導線材の製造工程を示すフロー図である。
【図３】図２中Ｓ１ステップを示す図である。
【図４】図２中Ｓ２ステップを示す図である。
【図５】図２中Ｓ３ステップを示す図である。
【図６】図２中Ｓ４ステップを示す図である。
【図７】図２中Ｓ５ステップを示す図である。
【図８】本発明の前駆体成型から充填までの工程を模式的にあらわした図である。
【図９】板状にされた前駆体粉末内部の様子を模式的にあらわした部分断面斜視図である。
【図１０】伸線加工において配向化する様子を模式的にあらわした図である。
【図１１】充填時に板状前駆体に含まれる超電導結晶のａ−ｂ面方向を揃えるための前駆体成型から充填までの工程を模式的にあらわした図である。
【図１２】一例としての超電導ケーブルの内部構造を示す斜視図である。
【図１３】代表的な超電導マグネットの例を示す模式図である。
【図１４】代表的な超電導変圧器の例を示す模式図である。
【符号の説明】
【００５６】
１１  酸化物超電導線材、１２  酸化物超電導フィラメント、１３  シース部、３１  前駆体粉末、３２  超電導相、３３  非超電導相、３４  金属管  ４１  前駆体粉末が充填された金属管、４２  前駆体、４３  単芯線、５１  単芯線、５２  金属管、６１  多芯構造材、６２  前駆体原料粉末、６３  金属シース部、６４  等方的多芯母線、７１  等方的多芯母線、７２  テープ状前駆体線材  ８１  圧延ロール、８２  板状前駆体、８３  板状チップ、１０１  ダイス、１２１  フォーマー、１２２  導体層、１２３  絶縁層、１２４  磁気シールド層、１２５  断熱層、１２６  外管、  １２７  酸化物超電導線材、１３１  コイル、１３２  電極、１３３  永久電流スイッチ、１４１  一次側超電導コイル、１４２  二次側超電導コイル、１４３  一次側電極、１４４  二次側電極、  １４５  コア。
【図１】
2008147012.tif 000004
【図２】
2008147012.tif 000005
【図３】
2008147012.tif 000006
【図４】
2008147012.tif 000007
【図５】
2008147012.tif 000008
【図６】
2008147012.tif 000009
【図７】
2008147012.tif 000010
【図８】
2008147012.tif 000011
【図９】
2008147012.tif 000012
【図１０】
2008147012.tif 000013
【図１１】
2008147012.tif 000014
【図１２】
2008147012.tif 000015
【図１３】
2008147012.tif 000016
【図１４】
2008147012.tif 000017